(57)【要約】  本発明は、２００℃程度の高温環境に耐える耐熱老化性を有する耐熱老化性ポリアミド樹脂組成物を提供するものであり、ポリアミド樹脂１００質量部に対して、平均粒子径が２００μｍ以下のポリアクリロニトリル系微粒子を０．１〜５質量部含有するポリアミド樹脂組成物である。前記ポリアクリロニトリル系微粒子が、アクリロニトリル成分を５０質量％以上含有するポリアクリロニトリル系重合体からなることが好ましく、さらに銅化合物、ガラス繊維を含有することが好ましい。【特許請求の範囲】
【請求項１】
ポリアミド樹脂１００質量部に対して、平均粒子径が２００μｍ以下のポリアクリロニトリル系微粒子を０．１〜５質量部含有することを特徴とするポリアミド樹脂組成物。
【請求項２】
前記ポリアクリロニトリル系微粒子が、アクリロニトリル成分を５０質量％以上含有するポリアクリロニトリル系重合体からなる請求項１に記載のポリアミド樹脂組成物。
【請求項３】
銅化合物をポリアミド樹脂１００質量部に対して、銅として０．０００１〜１質量部含有することを特徴とする請求項１または２に記載のポリアミド樹脂組成物。
【請求項４】
ポリアミド樹脂１００質量部に対して、ガラス繊維を５〜１４０質量部含有することを特徴とする請求項1〜３のいずれかに記載のポリアミド樹脂組成物。
【発明の詳細な説明】
【技術分野】
【０００１】
本発明は、耐熱老化性の優れたポリアミド樹脂組成物に関する。
【従来技術】
【０００２】
ポリアミド樹脂は、機械的特性を始めとして、耐薬品性及び成形加工性などに優れた特性を有するため、従来より自動車部品、電気電子部品、工業機械部品などの各種部品に広く利用されている。ポリアミド樹脂は、比較的耐熱老化性に優れる部類の樹脂ではあるが、熱及び光の作用による劣化は不可避であり、耐熱老化性向上法として、ハロゲン化銅、ハロゲン化カリウム、オキサゾール化合物などを熱安定剤として添加する方法が古くから知られている（例えば、特許文献１）。
【０００３】
これらの技術により、ポリアミド樹脂は、自動車部品や電気、電子部品の分野において、１４０℃程度の高温環境下に曝される用途の部品に用いられている。
しかしながら、例えば自動車のエンジンルームに関して、近年、エンジン出力の増加、部品の高密度化などに伴い、エンジンルーム内の環境温度が高くなり、これまでにない耐熱老化性が求められるようになっている。
【０００４】
これに対して、ポリアミドに微粒元素鉄を配合する方法（特許文献２）、ポリアミドに微粒分散化金属粉末を配合する方法（特許文献３）、融点が異なる２種類のポリアミド混合物に銅化合物と酸化鉄を配合する方法（特許文献４）、沃化銅と沃化カリウムなどの熱安定剤と四三酸化鉄（酸化鉄（ＩＩ）を含む）などの複合酸化物とを配合する方法（特許文献５）などが提案され、２００℃程度の高温環境下でも耐熱老化性に優れているとされている。
しかしながら、特許文献２や特許文献３の方法では、組成物の製造中に発火する危険性があり製造が容易でなく、特許文献４の方法では、非常に限定された組成でしか効果が発現しない欠点があり、特許文献５の方法では、耐熱老化性や機械的強度の安定性、再現性が劣ることがあり、それぞれ改善の余地があるのが現状である。
【先行技術文献】
【特許文献】
【０００５】
【特許文献１】特公平７−４７６９０号公報
【特許文献２】特表２００６−５２８２６０号公報
【特許文献３】特表２００８−５２７１２７号公報
【特許文献４】特表２００８−５２７１２９号公報
【特許文献５】特開２０１０−２７０３１８号公報
【発明の概要】
【発明が解決しようとする課題】
【０００６】
２００℃程度の高温環境に耐える耐熱老化性を有し、かつ機械的物性に優れたポリアミド樹脂組成物を提供する。
【課題を解決するための手段】
【０００７】
本発明者等は上述の問題を解決するため鋭意研究を重ねた結果、本発明に到達した。
即ち本発明は、以下の通りである。
［１］  ポリアミド樹脂１００質量部に対して、平均粒子径が２００μｍ以下のポリアクリロニトリル系微粒子を０．１〜５質量部含有することを特徴とするポリアミド樹脂組成物。
［２］  前記ポリアクリロニトリル系微粒子が、アクリロニトリル成分を５０質量％以上含有するポリアクリロニトリル系重合体からなる［１］に記載のポリアミド樹脂組成物。
［３］  銅化合物をポリアミド樹脂１００質量部に対して、銅として０．０００１〜１質量部含有することを特徴とする［１］または［２］に記載のポリアミド樹脂組成物。
［４］  ポリアミド樹脂１００質量部に対して、ガラス繊維を５〜１４０質量部含有することを特徴とする［１］〜［３］のいずれかに記載のポリアミド樹脂組成物。
【発明の効果】
【０００８】
本発明によれば、ポリアミド樹脂に２００℃程度の高温環境下での耐熱老化性を簡便に安定的に付与することができ、また得られたポリアミド樹脂組成物は、優れた耐熱老化性や機械的物性を有する。
【発明を実施するための形態】
【０００９】
以下に本発明を具体的に説明する。
本発明におけるポリアミド樹脂としては、特に限定されるものではないが、例えば、環状ラクタムの開環重合物、アミノカルボン酸の重縮合物、二塩基酸とジアミンとの重縮合物、これらの共重合物などが挙げられ、具体的にはポリカプロアミド（ポリアミド６）、ポリヘキサメチレンアジパミド（ポリアミド６６）、ポリテトラメチレンアジパミド（ポリアミド４６）、ポリヘキサメチレンセバカミド（ポリアミド６１０）、ポリヘキサメチレンドデカミド（ポリアミド６１２）、ポリ−ラウリルラクタム（ポリアミド１２）、ポリ−１１−アミノウンデカン酸（ポリアミド１１）等の脂肪族ポリアミド、ポリ（メタキシレンアジパミド）（ポリアミドＭＸＤ６）、ポリ（ヘキサメチレンテレフタルアミド）（ポリアミド６Ｔ）、ポリ（ヘキサメチレンイソフタルアミド）（ポリアミド６Ｉ）、ポリ（ノナメチレンテレフタルアミド）（ポリアミド９Ｔ）、ポリ（テトラメチレンイソフタルアミド）（ポリアミド４Ｉ）などの脂肪族−芳香族ポリアミド、およびこれらの共重合体や混合物を挙げることができる。特に本発明に好適なポリアミドとしてはポリアミド６、ポリアミド６６、ポリアミド６／６６共重合体、ポリアミド６６／６Ｔ共重合体、ポリアミド６Ｔ／１２共重合体、ポリアミド６Ｔ／１１共重合体、ポリアミド６Ｔ／６Ｉ共重合体、ポリアミド６Ｔ／６Ｉ／１２共重合体、ポリアミド６Ｔ／６１０共重合体、ポリアミド６Ｔ／６Ｉ／６共重合体を挙げることができる。
【００１０】
このようなポリアミド樹脂の分子量は特に制限はないが、９８％（９８質量％）硫酸中、濃度１質量％、２５℃で測定する相対粘度が１．７〜４．５のポリアミド樹脂を使用することが好ましい。ポリアミド樹脂の相対粘度は、より好ましくは、２．０〜４．０、さらに好ましくは２．０〜３．５である。
【００１１】
本発明におけるポリアクリロニトリル系微粒子は、平均粒子径が２００μｍ以下であり、アクリロニトリル（ＡＮ）成分を主体とする重合体からなり、好ましくはアクリロニトリル（ＡＮ）成分を５０質量％以上含有する重合体からなる。アクリロニトリル（ＡＮ）成分の含有率は、より好ましくは６０質量％以上であり、さらに好ましくは７０質量％以上であり、特に好ましくは８０質量％以上であり、最も好ましくは９０質量％以上である。該ポリアクリロニトリル系微粒子は、アクリロニトリル以外に、アクリル酸エステル、メタアクリル酸エステル、スチレン、酢酸ビニル、メタアクリル酸グリシジル、メタアクリル酸ジグリシジル、ジビニルベンゼン、ポリエチレングリコール（ｎ＝１〜９）ジメタクリレートからなる群より選ばれた１種以上の単量体を共重合せしめたものが推奨される。
アクリル酸エステル、メタアクリル酸エステルで例示できるエステルとしては、メチル（すなわちアクリル酸メチル、メタアクリル酸メチル）、エチル、ｎ−プロピル、ｉｓｏ−プロピル、ｎ−ブチル、ｓｅｃ−ブチル、ｔｅｒｔ−ブチル、シクロヘキシル、２−エチルヘキシル、ラウリル、ステアリル等が挙げられる。これらのコモノマーの選択や重合方法との組み合わせにより、微粒子の屈折率や形態特性が調整できる。
【００１２】
また、ポリアクリロニトリル系微粒子は石油系、芳香族系、アルコール系溶剤中での膨潤度が１０体積％未満である架橋したポリアクリロニトリル系微粒子であることが好ましい。
【００１３】
架橋したポリアクリロニトリル系微粒子の場合も、アクリロニトリルの含有率は、好ましくは５０質量％以上であり、より好ましくは６０質量％以上であり、さらに好ましくは７０質量％以上であり、特に好ましくは８０質量％以上であり、最も好ましくは９０質量％以上である。アクリロニトリルの含有率が高くなるほど粒子表面に形成される微細な凹凸が緻密となり、また微細な凹凸の領域も増加するため、比表面積は増加する。この比表面積の増加に伴い、酸素遮蔽性が向上していく。
【００１４】
架橋させるために用いる架橋性ビニル単量体としては、ラジカル重合可能な不飽和二重結合を２個以上有する架橋性単量体であれば特に限定されるものではない。例えば、１，４−ジビニロキシブタン、ジビニルスルホン等のビニル化合物；ジアリルフタレート、ジアリルアクリルアミド、トリアリル（イソ）シアヌレート、トリアリルトリメリテート等のアリル化合物；（ポリ）エチレングリコールジ（メタ）アクリレート、（ポリ）プロピレングリコールジ（メタ）アクリレート等の（ポリ）オキシアルキレングリコールジ（メタ）アクリレート；ペンタエリスリトールテトラ（メタ）アクリレート、ペンタエリスリトールトリ（メタ）アクリレート、ペンタエリスリトールジ（メタ）アクリレート、トリメチロールプロパントリ（メタ）アクリレート、ジペンタエリスリトールヘキサ（メタ）アクリレート、ジペンタエリスリトールペンタ（メタ）アクリレート及びグリセロールトリ（メタ）アクリレート、グリセロールジ（メタ）アクリレート、ジビニルベンゼン等が挙げられる。これらの架橋性ビニル単量体は２種以上混合して用いることができる。
【００１５】
架橋ポリアクリロニトリル系微粒子は、モノマーとしてアクリロニトリル、架橋性ビニル単量体以外にラジカル重合可能なビニルモノマーを適宜使用しても良い。該モノマーはラジカル重合可能なものであれば、特に限定されるものではない。例えば、アクリル酸メチル、アクリル酸エチル、アクリル酸２−エチルヘキシル、アクリル酸ラウリル、ジメチルアミノエチルアクリレート、ジエチルアミノエチルアクリレート等のアクリル酸エステル系単量体、メチルメタクリレート、エチルメタクリレート、メタクリル酸ラウリル、ジメチルアミノエチルメタクリレート等のメタクリル酸エステル系単量体、スチレン、ｐ−メチルスチレン等のスチレン系単量体、メチルビニルエーテル、エチルビニルエーテル等のアルキルビニルエーテル、酢酸ビニル、酪酸ビニル等のビニルエステル系単量体、Ｎ−メチルアクリルアミド、Ｎ−エチルアクリルアミド等のＮ−アルキル置換（メタ）アクリルアミド、メタクリルニトリル等のニトリル系単量体が挙げられる。このような単量体は、２種類以上を組み合わせて用いてもよい。
【００１６】
本発明で用いるポリアクリロニトリル系微粒子は、上記のモノマーを用い、懸濁重合（パール重合）、懸濁沈殿重合、乳化重合などの重合方法を採用し、特開平９−２８６８１７号公報、特開２００３−２２６７２０号公報、特開２０１２−１８４４２０号公報などに開示された方法によって製造することができる。
【００１７】
本発明で用いるポリアクリロニトリル系微粒子は、平均粒子径が２００μｍ以下の大きさで、ポリアミド樹脂中で均一的に分散できる状態のものであれば特に限定されないが、好ましくは平均粒子径が１００μｍ以下、より好ましくは６０μｍ以下、さらに好ましくは４０μｍ以下、特に好ましくは２０μｍ以下である。２００μｍを超えると、ポリアミド中での不均一分散になりやすく機械的物性が低下しやすい傾向がある。ポリアクリロニトリル系微粒子の大きさの下限は特に限定されないが、製造技術や製造コストの点で１μｍ程度である。ポリアクリロニトリル系微粒子の下限としては、３μｍがより好ましく、５μｍがさらに好ましい。
ポリアクリロニトリル系微粒子の平均粒子径は、実施例の項に記載の通り、レーザー回折式粒度測定装置を使用して測定できる。
【００１８】
ポリアクリロニトリル系微粒子の含有量は、ポリアミド樹脂１００質量部に対して、ポリアクリロニトリル系微粒子を０．１〜５質量部であり、好ましくは０.３〜３質量部、より好ましくは０．４〜２質量部である。５質量部を超えてもそれ以上の耐熱老化性の向上効果は得られず、組成物の機械的物性が低下し、０．１質量部未満では、配合効果が得られにくい。
【００１９】
本発明における前記ポリアクリロニトリル系微粒子の耐熱老化性向上効果が発現する理由については不明であるが、ポリアクリロニトリル系微粒子がポリアミド樹脂の表層付近に存在することで、酸素の遮蔽効果が発現されるためではないかと考えられる。
【００２０】
本発明においては、前記のポリアクリロニトリル系微粒子以外に、公知の熱安定剤も使用することができる。
【００２１】
本発明で用いることができる銅化合物としては、酢酸銅、沃化銅、臭化銅、塩化銅、フッ化銅、ラウリン酸銅、ステアリン酸銅等を挙げることができる。これらの銅化合物は単独で用いても良く、また併用しても良い。酢酸銅、沃化銅、臭化銅、塩化銅が好ましく、臭化第二銅が特に好ましく使用される。銅化合物の含有量は、ポリアミド樹脂１００質量部に対して、銅化合物中の銅として０．０００１〜１質量部であることが好ましい。０．０００１質量部未満では、高温雰囲気かつ紫外線照射下のより厳しい環境下における変色防止効果が不十分であり、１質量部より多いと、前記の厳しい環境下における変色防止の効果が頭打ちになり、さらには金型や押出し機や成形機のスクリュー、シリンダー等を腐蝕する等の問題を発生する懸念がある。より好ましい含有量は、０．０００５〜１質量部であり、さらに好ましい含有量は、０．００５〜０．２質量部である。
【００２２】
また、銅化合物を添加する場合には、沃化カリウム、臭化カリウム等のハロゲン化アルカリ金属化合物を併用することが好ましい。併用により、銅の析出を防止することができる。銅化合物の添加方法としては、ポリアミド樹脂の製造の任意の段階において添加しても良く、その添加方法は限定されない。例えば、ポリアミドの原料塩水溶液に添加する方法、溶融重合の途中で溶融ポリアミド中に注入添加する方法、重合を終了して造粒したポリアミドペレットと該銅化合物の粉体またはマスターバッチをブレンドした後に押出し機や成形機等を用いて溶融混練する方法等のいずれであっても良い。
【００２３】
さらに、本発明においてには、ヒンダードフェノール系酸化防止剤、リン系酸化防止剤、硫黄系酸化防止剤、アミン系酸化防止剤などの酸化防止剤、光安定剤といった補助安定剤を配合することができる。
【００２４】
ヒンダードフェノール系酸化防止剤としては、公知の化合物が使用可能である。これらの化合物は単独で、あるいは組み合わせて使用することができる。このようなヒンダードフェノール系酸化防止剤の中でも、２官能以上のフェノールが好ましく、トリエチレングリコール−ビス〔３−（３−ｔｅｒｔ−ブチル−５−メチル−４−ヒドロキシフェニル）プロピオネート〕（ＩＲＧＡＮＯＸ２４５）などのセミヒンダードタイプが変色しにくさの点で好ましい。
【００２５】
ヒンダードフェノール系酸化防止剤を配合する場合、その配合量（含有量）は、ポリアミド樹脂１００質量部に対して、０．０５〜３質量部であることが好ましく、より好ましくは０．１〜２質量部である。０．０５質量部未満では、熱変色防止効果が不十分であり、一方、３質量部を超えると、効果が飽和に達したり、成形品表面へのブルーミングが生じることがある。
【００２６】
リン系酸化防止剤としては、無機系及び有機系のリン系酸化防止剤から選ばれる少なくとも一種である。無機リン系酸化防止剤としては、次亜リン酸ナトリウムなどの次亜リン酸塩、亜リン酸塩などが挙げられる。
有機リン系酸化防止剤としては、ホスファイト系の市販されている有機リン系酸化防止剤を用いることができるが、熱分解でリン酸を生成しない有機系リン含有化合物が好ましい。かかる有機系リン含有化合物としては、公知の化合物が使用可能である。
【００２７】
リン系酸化防止剤を配合する場合、その配合量（含有量）は、ポリアミド樹脂１００質量部に対して、０．０５〜３質量部であることが好ましく、より好ましくは０．１〜２質量部である。０．０５質量部未満では、熱変色防止効果が不十分であり、一方、３質量部を超えると、成形品にフラッシュが生じることがある。
本発明では、無機系及び有機系のリン系酸化防止剤を併用すると、酸化防止剤の配合量を少なくすることができるので好ましい。
【００２８】
本発明で用いることができるアミン系酸化防止剤としては、公知の化合物が使用可能である。また、第２級アリールアミンもアミン系酸化防止剤として挙げることができる。第２級アリールアミンとは、窒素原子に化学結合した炭素ラジカル２個を含有するアミン化合物であって、少なくとも１つ、好ましくは両方の炭素ラジカルが芳香族である、アミン化合物を意味する。
【００２９】
アミン系酸化防止剤を配合する場合、その配合量（含有量）は、ポリアミド樹脂１００質量部に対して、０．０５〜３質量部であることが好ましく、より好ましくは０．１〜２質量部である。０．０５質量部未満では、熱変色防止効果が不十分であり、一方、３質量部を超えると、効果が飽和に達したり、成形品表面へのブルーミングが生じることがある。
【００３０】
本発明において用いることができる硫黄系酸化防止剤としては、公知の化合物が使用可能である。
【００３１】
硫黄系酸化防止剤を配合する場合、その配合量（含有量）は、ポリアミド樹脂１００質量部に対して、０．０５〜３質量部であることが好ましく、より好ましくは０．１〜２質量部である。０．０５質量部未満では、熱変色防止効果が不十分であり、一方、３質量部を超えると、効果が飽和に達したり、成形品表面へのブルーミングが生じることがある。
【００３２】
本発明において用いることができる光安定剤は、１種または複数種のヒンダードアミン型光安定剤（ＨＡＬＳ）であることが好ましい。
好ましくは、ＨＡＬＳは、置換ピペリジン化合物から誘導される化合物、特にアルキル置換ピペリジニルまたはピペラジノン化合物、およびアルコキシ置換ピペリジニル化合物から誘導される化合物である。かかる化合物としては、公知の化合物が使用可能である。
【００３３】
本発明においては、第２級アリールアミンとＨＡＬＳとの混合物を使用することができる。好ましい実施形態は、少なくとも１つが第２級アリールアミンから選択され、少なくとも１つがＨＡＬＳの群から選択される、少なくとも２種類の補助安定剤を含む。補助安定剤混合物を配合する場合、その全配合量（全含有量）は、ポリアミド樹脂１００質量部に対して、０．５〜１０質量部であることが好ましく、より好ましくは０．５〜３質量部である。０．５質量部未満では、耐熱老化性を向上する効果が不足し、一方、１０質量部を超えると効果が飽和したり、成形品表面へブルーミングすることがある。
【００３４】
本発明においては、さらに、充填材を添加することにより強度、剛性、耐熱性などを大幅に向上させることができる。このような充填材としては、ガラス繊維、炭素繊維、金属繊維、アラミド繊維、アスベスト、チタン酸カリウムウィスカ、ワラストナイト、ガラスフレーク、ガラスビーズ、タルク、マイカ、クレー、炭酸カルシウム、硫酸バリウム、酸化チタンおよび酸化アルミニウムなどが挙げられ、なかでもチョップドストランドタイプのガラス繊維が好ましく用いられる。
これらを配合する場合、その配合量（含有量）は、ポリアミド樹脂１００質量部に対して５〜１４０質量部が好ましく、特に好ましくは５〜１００質量部である。
【００３５】
また、本発明のポリアミド樹脂組成物に対して、本発明の目的を損なわない範囲で紫外線吸収剤（例えばレゾルシノール、サリシレート、ベンゾトリアゾール、ベンゾフェノンなど）、滑剤および離型剤、核剤、可塑剤、帯電防止剤、および染料・顔料を含む着色剤などの通常の添加剤の１種以上をポリアミド樹脂１００質量部に対して５質量部程度まで添加することができる。
本発明のポリアミド樹脂組成物は、上記で説明した各成分を含有することが可能であるが、上記充填材を除いた組成物において、ポリアミド樹脂とポリアクリロニトリル系微粒子の合計で９０質量％以上を占めることが好ましく、９５質量％以上を占めることがより好ましい。
【００３６】
本発明のポリアミド樹脂組成物は、実施例の項で説明する熱老化試験において、２００℃、１０００時間熱処理後の引張強度保持率が８０％以上である。本発明のポリアミド樹脂組成物は、上記で説明した構成を有することで、このような特性を達成できる。
【００３７】
本発明における前記ポリアクリロニトリル系微粒子及び他の添加剤をポリアミド樹脂に含有させる方法は、特に制限されるものではなく、任意の方法で行われる。例えば全成分を予備混合した後、押出機やニーダ中で混練する方法や、予め任意の数成分を押出機やニーダ中で混練して得たペレットに、更に他の成分を混練配合する方法などが挙げられる。
【００３８】
本発明のポリアミド樹脂組成物は、射出成形、押出成形、熱成形、圧縮成形、または、ブロー成形、ダイスライド成形などに代表された、いわゆる中空工法などにより成形体にすることができる。また、それら成形体を二次加工、例えば振動溶着、熱板溶着、超音波溶着などを含む溶着工法など、によっても成形体とすることができる。好ましくは、射出成形またはブロー成形体であり、その二次加工による成形体である。
【００３９】
本発明のポリアミド樹脂組成物からなる成形体の用途例としては、自動車、車両分野では、例えば、シリンダー・ヘッド・カバー、エンジン・カバー、インタークーラー用のハウジング、バルブ、エンドキャップ、キャスター、トロリー部品など、さらに、吸気管（エア・ダクト）、特に吸気マニホールドなどの吸気系部品、コネクタ、歯車、ファン・ホイール、冷却材貯蔵コンテナー、熱交換器用のハウジングもしくはハウジング部材、ラジエーター、サーモスタット、クーラント及び送水ポンプ、ヒーター、締結エレメント、油受皿、マフラーなどの排気システムおよび触媒コンバータ用ハウジング、タイミングチェーンベルトフロントカバー、ギアボックス、ベアリングリテイナー、ガソリンキャップ、座席部品、ヘッドレスト、ドアハンドル、ワイパー部品などが挙げられる。
電気／電子機器分野では、例えば回路基板の部品、ハウジング、フィルム、コンダクター、スイッチ、ターミナル・ストリップ、リレー、レジスタ、コンデンサ、コイル、ランプ、ダイオード、ＬＥＤ、トランジスタ、コネクタ、コントローラー、メモリ、ボルト、コイルボビン、プラグ、プラグ部品、メカトロニクス部品、調理用機器、洗濯機、冷蔵庫、エアコンなどの家電機器部品、センサーなどが挙げられる。
生活関連、家具建材関連分野では、例えば車椅子、ベビーカー部品、椅子脚、肘掛け、手摺り、窓枠、ドアノブなどのための部品などが挙げられる。
【実施例】
【００４０】
以下に実施例を用いて本発明を具体的に説明するが、本発明はこれらに限定されるもではない。なお、実施例に記載された測定値は、以下の方法によった。【００４１】
（１）使用原料
＊１：ポリアミド６：相対粘度ＲＶ＝２．６、集盛社製  ＴＰ４２０８
＊２：ポリアミド６６：相対粘度ＲＶ＝２．７、ローディア社製  Ｓｔａｂａｍｉｄ２７ＡＥ１Ｋ
＊３：ポリアクリロニトリル系微粒子Ａ（タフチックＡＭ、平均粒子径１０μｍ、ＡＮ含有率９５％、日本エクスラン社製）
＊４：ポリアクリロニトリル系微粒子Ｂ（タフチックＡ−２０、平均粒子径２４μｍ、ＡＮ含有率９５％、日本エクスラン社製）
＊５：酸化鉄（ＩＩＩ）：和光純薬社製
＊６：フェノール系酸化防止剤：ＢＡＳＦ社製  イルガノックス２４５
＊７：臭化第二銅：和光純薬社製  純度９９.９％
＊８：ガラスファイバー：日本電気硝子社製  Ｔ−２７５Ｈ【００４２】
（２）測定方法
・平均粒子径：  微粒子を２０℃の脱イオン水に分散させ、レーザー回折式粒度測定装置（島津製作所製ＳＡＬＤ２０００）を用い、屈折率１．６０−０．１０ｉ、体積基準で測定、計算したメディアン径を平均粒子径（μｍ）と定義した。【００４３】
（３）試験方法
・引張強度、引張破断伸度：  東芝機械社ＩＳ−１００を用い、シリンダー２８０℃に設定し、金型温度９０℃の条件で成形品を得た後に、ＩＳＯ５２７−１，２に従って測定した。【００４４】
・熱老化試験：  ＩＳＯ２５７８に詳述される手順に従って、再循環エアオーブン（ナガノ科学機械製作所製  熱風循環式乾燥機  ＮＨ−４０１Ｓ）において試験片を熱処理した。２００℃環境下で所定の試験時間（５００時間、１０００時間）で、試験片をオーブンから取り出し、室温に冷却し、試験の準備ができるまで、アルミニウム裏張りバッグ内に密閉した。次いで、ＩＳＯ５２７−１，２に従って、引張強度、引張破断伸度を測定した。３つの試験片から得られた平均値を採用した。【００４５】
引張強度および引張破断伸度の保持率は、熱処理なしの初期の値を１００％としたときの５００時間、１０００時間熱処理した後の保持率である。【００４６】
実施例１〜７、比較例１〜４
実施例及び比較例として記載した樹脂組成物は、上記の原材料を、それぞれ二軸押出機（コペリオン社製ＳＴＳ３５）を用いて、表１に記載の割合（質量割合）で配合し、溶融混練してペレット（直径約２．５ｍｍ×長さ約２．５ｍｍ）を得た。得られたペレットは熱風循環式乾燥機にて１００℃で４時間以上乾燥した後に使用した。評価結果を表１に示す。【００４７】
【表１】
2017130931.tif 000002
【００４８】
実施例１〜７は、初期（熱処理前）の引張強度、引張破断伸度も高く、２００℃で５００時間、１０００時間熱処理後の引張強度保持率、引張破断伸度保持率も高い値を示している。
比較例１は、初期の引張強度が実施例に比べて低く、比較例２〜４は、全て２００℃、５００時間で引張強度保持率は８０％以下、引張伸度保持率は５０％を下回っていることが確認された。
【産業上の利用可能性】
【００４９】
本発明によれば、ポリアミド樹脂に２００℃程度の高温環境下での耐熱老化性を簡便に安定的に向上させるこができるため、本発明によって得られたポリアミド樹脂成物は、２００℃の環境に曝される可能性がある、自動車、電気・電子製品の部品用として利用が可能である。
【国際調査報告】
2017130931.tif 000003
2017130931.tif 000004
2017130931.tif 000005
2017130931.tif 000006